(57)【特許請求の範囲】
【請求項１】
ｎ型導電性を有し、ドーパントを添加していないβ−Ｇａ２Ｏ３化合物半導体からなり、表面がエッチングされたｎ型層と、
前記ｎ型層上に形成されるＴｉ層と、前記Ｔｉ層上に形成されるＡｕ層とからなる電極と
を備え、
前記電極は、前記ｎ型層にオーミック接続している電極を備えたＧａ２Ｏ３系半導体層。
【請求項２】
ｎ型導電性を有し、ドーパントを添加していないβ−Ｇａ２Ｏ３化合物半導体からなり、表面がエッチングされたｎ型層と、
前記ｎ型層上に形成されるＴｉ層と、前記Ｔｉ層上に形成されるＡｌ層とからなる電極と
を備え、
前記電極は、前記ｎ型層にオーミック接続している電極を備えたＧａ２Ｏ３系半導体層。
【請求項３】
ｎ型導電性を有し、ドーパントを添加していないβ−Ｇａ２Ｏ３化合物半導体からなり、表面がエッチングされたｎ型層と、
前記ｎ型層上に形成されるＴｉ層と、前記Ｔｉ層上に形成されるＡｌ層と、前記Ａｌ層上に形成されるＡｕ層とからなる電極と
を備え、
前記電極は、前記ｎ型層にオーミック接続している電極を備えたＧａ２Ｏ３系半導体層。
【請求項４】
ｎ型導電性を有し、ドーパントを添加していないβ−Ｇａ２Ｏ３化合物半導体からなり、表面がエッチングされたｎ型層と、
前記ｎ型層上に形成されるＴｉ層と、前記Ｔｉ層上に形成されるＡｌ層と、前記Ａｌ層上に形成されるＮｉ層と、前記Ｎｉ層上に形成されるＡｕ層とからなる電極と
を備え、
前記電極は、前記ｎ型層にオーミック接続している電極を備えたＧａ２Ｏ３系半導体層。
【請求項５】
前記Ｔｉ層は、１５ｎｍの厚さを有して形成される請求項１〜４のいずれか１項に記載の電極を備えたＧａ２Ｏ３系半導体層。
【発明の詳細な説明】
【技術分野】
【０００１】
本発明は、ＬＥＤ（発光ダイオード）、ＬＤ（レーザダイオード）等に使用される電極を備えたＧａ２Ｏ３系半導体層に関し、特に、Ｇａ２Ｏ３系化合物を半導体として用い、これに適合したオーミック特性が得られる電極を有するとともに、オーミック特性を得るための熱処理を不要とすることが可能な電極を備えたＧａ２Ｏ３系化合物半導体層に関する。
【背景技術】
【０００２】
従来、窒化物半導体、特に、窒化ガリウム（ＧａＮ）化合物半導体発光素子は、ＬＥＤ、ＬＤ等の発光デバイスに使用されている（例えば、特許文献１参照。）。
【０００３】
特許文献１には、サファイア基板、バッファ層、ｎ型窒化ガリウム系化合物半導体層、ｎ型クラッド層、ｎ型活性層、ｐ型クラッド層、ｐ型コンタクト層が積層されたＧａＮ系青色発光素子が記載されている。この従来のＧａＮ系青色発光素子は、発光波長３７０ｎｍで発光する。
【特許文献１】特許第２７７８４０５号公報（図１）
【発明の開示】
【発明が解決しようとする課題】
【０００４】
しかし、従来のＧａＮ系青色発光素子では、バンドギャップの関係でさらに短波長の紫外領域で発光する発光素子を得るのが困難である。そこで、近年、バンドギャップがより大きく、紫外領域で発光する可能性がある物質としてＧａ２Ｏ３が期待されている。
【０００５】
従って、本発明の第１の目的は、Ｇａ２Ｏ３系化合物を半導体として用い、これに適合したオーミック特性が得られる電極を有するＧａ２Ｏ３系半導体層を提供する。
【０００６】
また、本発明の第２の目的は、オーミック特性を得るための熱処理を不要とすることが可能なＧａ２Ｏ３系半導体素子を提供する。
【課題を解決するための手段】
【０００７】
第１の発明は、上記の第１の目的を達成するため、ｎ型導電性を有し、ドーパントを添加していないβ−Ｇａ２Ｏ３化合物半導体からなり、表面がエッチングされたｎ型層と、前記ｎ型層上に形成されるＴｉ層と、前記Ｔｉ層上に形成されるＡｕ層とからなる電極とを備え、前記電極は、前記ｎ型層にオーミック接続している電極を備えたＧａ２Ｏ３系半導体層を提供する。また、第２の発明は、ｎ型導電性を有し、ドーパントを添加していないβ−Ｇａ２Ｏ３化合物半導体からなり、表面がエッチングされたｎ型層と、前記ｎ型層上に形成されるＴｉ層と、前記Ｔｉ層上に形成されるＡｌ層とからなる電極とを備え、前記電極は、前記ｎ型層にオーミック接続している電極を備えたＧａ２Ｏ３系半導体層を提供する。また、第３の発明は、ｎ型導電性を有し、ドーパントを添加していないβ−Ｇａ２Ｏ３化合物半導体からなり、表面がエッチングされたｎ型層と、前記ｎ型層上に形成されるＴｉ層と、前記Ｔｉ層上に形成されるＡｌ層と、前記Ａｌ層上に形成されるＡｕ層とからなる電極とを備え、前記電極は、前記ｎ型層にオーミック接続している電極を備えたＧａ２Ｏ３系半導体層を提供する。また、第４の発明は、ｎ型導電性を有し、ドーパントを添加していないβ−Ｇａ２Ｏ３化合物半導体からなり、表面がエッチングされたｎ型層と、前記ｎ型層上に形成されるＴｉ層と、前記Ｔｉ層上に形成されるＡｌ層と、前記Ａｌ層上に形成されるＮｉ層と、前記Ｎｉ層上に形成されるＡｕ層とからなる電極とを備え、前記電極は、前記ｎ型層にオーミック接続している電極を備えたＧａ２Ｏ３系半導体層を提供する。
【０００８】
第５の発明は、前記Ｔｉ層が、１５nmの厚さを有して形成される上記第１より第４の発明のいずれか１つの電極を備えたＧａ２Ｏ３系半導体層を提供する。
【発明の効果】
【０００９】
第１の発明のＧａ２Ｏ３系半導体層によれば、Ｇａ２Ｏ３系化合物半導体の結晶性が良いためＧａ２Ｏ３系化合物半導体からなるｎ型層と電極であるＴｉ層との接触抵抗が小さくなるので、Ｇａ２Ｏ３系化合物半導体に適合したオーミック特性が得られる電極を有することができる。
【発明を実施するための最良の形態】
【００１１】
［第１の実施の形態］
図１は、本発明の第１の実施の形態に係る発光素子を示す。この発光素子１は、β−Ｇａ２Ｏ３化合物半導体からなるｎ型β−Ｇａ２Ｏ３基板２に、β−ＡｌＧａＯ３化合物半導体からなるｎ型導電性を示すｎ型β−ＡｌＧａＯ３クラッド層４、β−Ｇａ２Ｏ３からなる活性層５、ｐ型導電性を示すｐ型β−ＡｌＧａＯ３クラッド層６、およびβ−Ｇａ２Ｏ３化合物半導体からなるｐ型導電性を示すｐ型β−Ｇａ２Ｏ３コンタクト層７を順次積層したものである。
【００１２】
また、この発光素子１は、ｐ型β−Ｇａ２Ｏ３コンタクト層７に形成される透明電極８と、透明電極８の一部に形成され、Ｐｔからなる薄膜により形成され、ワイヤ１１が接合部１０によって接続されるパッド電極９と、ｎ型β−Ｇａ２Ｏ３基板２の下方に形成されるｎ側電極２０とを備える。
【００１３】
ｎ側電極２０は、例えば、Ｔｉからなる薄膜が形成され、接着剤３１を介して図示していないプリントパターンが形成されたプリント基板３０と接続される。
【００１４】
また、この発光素子１は、接着剤３１あるいは金属ペーストを介してプリント基板３０に搭載され、プリント基板３０のプリント配線に接続される。
【００１５】
この発光素子１を構成する各層４〜７は、金属ターゲットにレーザ光を照射し、例えば、希薄酸素雰囲気下、基板から遊離した金属の膜を基板上に成長させるＰＬＤ（Ｐｕｌｓｅｄ  Ｌａｓｅｒ  Ｄｅｐｏｓｉｔｉｏｎ）法により形成される。
【００１６】
第１の実施の形態によれば、ｎ側電極２０は、ｎ型β−Ｇａ２Ｏ３基板２と好ましいオーミック特性を有している。そのため、接触抵抗を小さくすることができるので、電極部分における電流ロスや、ジュール熱の発生等による電極の劣化、化合物半導体レーザやＬＥＤの特性劣化を防ぐことができるという優れた発光特性が得られる。
【００１７】
［第２の実施の形態］
図２は、本発明の第２の実施の形態に係る発光素子を示す図である。この発光素子１は、第１の実施の形態に係る発光素子１とは、ｎ側電極２０のみが相違する。この発光素子１のｎ側電極２０は、ｎ型β−Ｇａ２Ｏ３基板４の下面に、Ｔｉ層２１を形成し、その下方にＡｕ層２２を形成したものである。Ａｕ層２２の代わりにＰｔ層であってもよい。
【００１８】
第２の実施の形態によれば、ｎ側電極２０は、ｎ型β−Ｇａ２Ｏ３基板２と好ましいオーミック特性を有している。そのため、ｎ側電極２０とｎ型β−Ｇａ２Ｏ３基板２との接触抵抗を小さくすることができるので、第１の実施の形態と同様に優れた発光特性が得られる。
【００１９】
［第３の実施の形態］
図３は、本発明の第３の実施の形態に係る発光素子の要部を示す。この発光素子１は、第１の実施の形態に係る発光素子１とは、ｎ側電極２０のみが相違する。この発光素子１のｎ側電極２０は、ｎ型β−Ｇａ２Ｏ３基板２の下面にＴｉ層２１、Ａｌ層２３およびＡｕ層２２を順次積層したものである。
【００２０】
第３の実施の形態によれば、ｎ側電極２０は、ｎ型β−Ｇａ２Ｏ３基板２と好ましいオーミック特性を有している。そのため、第１の実施の形態と同様に優れた発光特性が得られる。
【００２１】
［第４の実施の形態］
図４は、本発明の第４の実施の形態に係る発光素子の要部を示す。この発光素子１は、第１の実施の形態に係る発光素子１とは、ｎ側電極２０のみが相違する。この発光素子１のｎ側電極２０は、ｎ型β−Ｇａ２Ｏ３基板２の下面にＴｉ層２１、Ａｌ層２３、Ｎｉ層２４およびＡｕ層２２を順次積層したものである。
【００２２】
第４の実施の形態によれば、ｎ側電極２０は、ｎ型β−Ｇａ２Ｏ３基板２と好ましいオーミック特性を有している。そのため、第１の実施の形態と同様に優れた発光特性が得られる。
【００２３】
以下、本発明の実施例について説明する。
【実施例１】
【００２４】
図５は、本発明の実施例１の電流電圧特性図である。
【００２５】
実施例１は、本発明の第１の実施の形態の相当し、９９．９９％のＧａ２Ｏ３のドーパントを添加していない基板上に形成されたＴｉ層によりｎ電極を形成したものである。基板上にＴｉ層を形成する前にエッチングを行い、基板表面を清浄にした。Ｔｉ層は、１５０Åの膜厚であり、ＰＬＤ法により、出力１００ｍＷでＴｉターゲットに７．５分間レーザを照射することにより形成し、２５℃のときの電流電圧特性を測定した。
【００２６】
実施例１によれば、２５℃においてオーミック特性を示すため、電極部分における電流ロスや、ジュール熱の発生等による電極の劣化、化合物半導体レーザやＬＥＤの特性劣化を防ぐことができるという優れた発光特性が得られる。
【実施例２】
【００２７】
図６は、本発明の実施例２における２５℃の電流電圧特性図、図７は実施例２における３００℃で５分間保持した後の電流電圧特性図、図８は実施例２における６００℃で５分間保持した後の電流電圧特性図、図９は実施例２における７００℃で５分間保持した後の電流電圧特性図である。
【００２８】
実施例２は、第２の実施の形態に相当し、９９．９９％のＧａ２Ｏ３のドーパントを添加していない基板にＴｉ層およびＡｕ層を積層してｎ電極を形成したものである。実施例１と同様にエッチングを行い、基板表面を清浄にした。Ｔｉ層は１５０Åの膜厚およびＡｕ層は５００Åの膜厚であり、ＰＬＤ法により、出力１００ｍＷでＴｉターゲットに７．５分間およびＡｕターゲットに２５分間レーザをそれぞれ照射することによりそれぞれ形成する。２００ｍｌ／ｍｉｎでＮ２を流しながら電極を保持し、その保持後の電流電圧特性を測定した。
【００２９】
実施例２によると、２５℃〜６００℃で保持した後の電流電圧特性は、オーミック特性を示す。しかし、７００℃で５分間の保持後は、ショットキー特性を示した。
【００３０】
また、この実施例２によれば、Ｔｉ層およびＡｕ層を形成するだけでオーミック特性を示す。また、電極は、２５〜少なくとも６００℃の範囲においてオーミック特性を示すため、常温から耐熱性を要求される温度までの広い使用条件において使用することができる。
【実施例３】
【００３１】
図１０は、本発明の実施例３における２５℃での電流電圧特性図、図１１は実施例３における８００℃で５分間保持した後の電流電圧特性図である。
【００３２】
実施例３は、第２の実施の形態に相当し、９９．９９％のＧａ２Ｏ３のドーパントを添加していない基板に形成されたＴｉ層およびＡｌ層によりｎ電極を形成したものである。実施例１と同様にエッチングを行い、基板表面を清浄にした。Ｔｉ層は１５０Åの膜厚およびＡｌ層は１０００Åの膜厚であり、ＰＬＤ法により、出力１００ｍＷでＴｉターゲットに７．５分間およびＡｌターゲットに５０分間レーザをそれぞれ照射することによりそれぞれ形成する。２００ｍｌ／ｍｉｎでＮ２を流しながら保持し、その保持した後の電流電圧特性を測定した。
【００３３】
実施例３によれば、２５〜７００℃では良好なオーミック特性を示し、８００℃で保持した後は、電流が流れにくくなっているが、オーミック特性を示している。
【００３４】
また、この実施例３によれば、Ｔｉ層およびＡｌ層を形成するだけでオーミック特性を示す。
【実施例４】
【００３５】
図１２は、本発明の実施例４における２５℃での電流電圧特性図、図１３は実施例４における７００℃で５分間保持した後の電流電圧特性図、図１４は実施例４における８００℃で５分間の保持した後の電流電圧特性図である。
【００３６】
実施例４は、第３の実施の形態に相当し、９９．９９％のＧａ２Ｏ３のドーパントを添加していない基板に形成されたＴｉ層、Ａｌ層およびＡｕ層によりｎ電極を形成したものである。実施例１と同様にエッチングを行い、基板表面を清浄にした。Ｔｉ層は１５０Åの膜厚、Ａｌ層は１０００Åの膜厚およびＡｕ層は５００Åの膜厚であり、ＰＬＤ法により、出力１００ｍＷでＴｉターゲットに７．５分間、Ａｌターゲットに５０分間およびＡｕターゲットに２５分間レーザをそれぞれ照射することによりそれぞれ形成する。２００ｍｌ／ｍｉｎでＮ２を流しながら保持し、その保持した後の電流電圧特性を測定した。
【００３７】
実施例４によれば、２５〜７００℃ではオーミック特性を示すが、８００℃以上で保持した後は、ショットキー特性を示す。また、電極は、Ｔｉ層、Ａｌ層およびＡｕ層を形成するだけでオーミック特性を示す。
【実施例５】
【００３８】
図１５は、本発明の実施例５における２５℃での電流電圧特性図、図１６は実施例５における４００℃で５分間保持した後の電流電圧特性図、図１７は実施例５における８００℃で５分間保持した後の電流電圧特性図である。
【００３９】
実施例５は、第４の実施の形態に相当し、９９．９９％のＧａ２Ｏ３のドーパントを添加していない基板に形成されたＴｉ層、Ａｌ層、Ｎｉ層、およびＡｕ層によりｎ電極を形成したものである。実施例１と同様にエッチングを行い、基板表面を清浄にした。Ｔｉ層は１５０Åの膜厚、Ａｌ層は１０００Åの膜厚、Ｎｉ層は４００Åの膜厚およびＡｕ層は５００Åの膜厚であり、ＰＬＤ法により、出力１００ｍＷでＴｉターゲットに７．５分間、Ａｌターゲットに５０分間、Ｎｉターゲットに４０分間およびＡｕターゲットに２５分間レーザをそれぞれ照射することによりそれぞれ形成する。２００ｍｌ／ｍｉｎでＮ２を流しながら保持し、その保持した後の電流電圧特性を測定した。
【００４０】
実施例５によれば、２５℃および４００℃で保持した後ではオーミック特性を示すが、８００℃で保持した後は、ショットキー特性を示す。また、Ｔｉ層、Ａｌ層、Ｎｉ層、およびＡｕ層を形成するだけでオーミック特性を示す。また、熱処理を行った場合には、２５〜少なくとも４００℃の範囲においてオーミック特性を示すため、常温から耐熱性を要求される温度までの広い使用条件において使用することができる。
（比較例１）
【００４１】
図１８は、比較例１における２５℃での電流電圧特性図、図１９は比較例１における１００℃で１０分間保持した後の電流電圧特性図、図２０は比較例１における２００℃で１０分間保持した後の電流電圧特性図である。
【００４２】
比較例１は、９９．９９％のＧａ２Ｏ３のドーパントを添加していない基板に、Ｔｉ層の代わりにＡｕ層によりｎ電極を形成したものである。基板上にＡｕ層を形成する前にエッチングを行い、基板表面を清浄にした。Ａｕ層は、ＰＬＤ法により、出力１００ｍＷでＡｕターゲットに２５分間レーザを照射することにより形成する。Ｈ２の５％雰囲気下、２００ｍｌ／ｍｉｎでＡｒを流しながら熱処理し、そ保持した後の電流電圧特性を測定した。
【００４３】
比較例１によれば、Ｇａ２Ｏ３基板にＴｉ層の代わりにＡｕ層を設けた場合は、ショットキー特性を示し、オーミック特性を示していない。
（比較例２）
【００４４】
図２１は、比較例２における２５℃での電流電圧特性図、図２２は比較例２における１００℃で１０分間保持した後の電流電圧特性図である。
【００４５】
比較例２は、９９．９９％のＧａ２Ｏ３のドーパントを添加していない基板に、Ｔｉ層の代わりにＰｔ層によりｎ電極を形成したものである。比較例１と同様にエッチングを行い、基板表面を清浄にした。Ｐｔ層は、ＰＬＤ法により、出力１００ｍＷでＰｔターゲットにレーザを照射することにより形成する。Ｈ２の５％雰囲気下、２００ｍｌ／ｍｉｎでＡｒを流しながら熱処理し、そ保持した後の電流電圧特性を測定した。
【００４６】
比較例２によると、Ｇａ２Ｏ３基板にＴｉ層の代わりにＡｕ層を設けた場合は、ショットキー特性を示し、オーミック特性を示していない。
（比較例３）
【００４７】
図２３は、比較例３における２５℃での電流電圧特性図を示し、図２４は比較例３における１００℃で３０秒間保持した後の電流電圧特性図、図２５は比較例３における１００℃で５分間保持した後の電流電圧特性図、図２６は比較例３における２００℃で３０秒間保持した後の電流電圧特性図、図２７は比較例３における２００℃で５分間保持した後の電流電圧特性図である。
【００４８】
比較例３は、９９．９９％のＧａ２Ｏ３のドーパントを添加していない基板にＴｉ層およびＡｕ層の代わりにＮｉ層およびＡｕ層を積層してｎ電極を形成したものである。比較例１と同様にエッチングを行い、基板表面を清浄にした。Ｎｉ層は４００Åの膜厚およびＡｕ層は５００Åの膜厚であり、ＰＬＤ法により、まずＮｉ層を形成して、次に出力１００ｍＷでＡｕターゲットに２５分間レーザを照射することにより形成する。２００ｍｌ／ｍｉｎでＮ２を流しながら保持し、その保持した後の電流電圧特性を測定した。
【００４９】
比較例３によれば、Ｔｉ層およびＡｕ層の代わりにＮｉ層およびＡｕ層を設けた場合は、ショットキー特性を示し、オーミック特性を示していない。
【００５０】
なお、本発明は、上記各実施の形態、上記各実施例に限定されず、その要旨を変更しない範囲内で種々変更してもよい。基板上の電極を形成する金属膜は、上記ＰＬＤ法のほかに、真空蒸着法、スパッタリング法、イオンプレーティング法等により形成してもよい。また、雰囲気ガスは、上記アルゴンおよび窒素以外に、ヘリウム等の不活性ガス、水素等の還元性ガスを用いてもよい。雰囲気ガスの圧力は１０−２Ｔｏｒｒないし大気圧の範囲であればよい。また、Ｇａ２Ｏ３系化合物半導体は、絶縁基板上に形成されたｎ型コンタクト層にｎ側電極を形成してもよい。また、本発明は、オーミック特性を得るための熱処理を施していないが、必要に応じて熱処理を行なってもよい。Ａｕ層２２の代わりに、Ｐｔ層等の酸化膜防止層であってもよい。また、電極を備えたＧａ２Ｏ３系半導体層として、上記発光素子の他に、ダイオードや太陽電池等に利用できる。
【図面の簡単な説明】
【００５１】
【図１】本発明の第１の実施の形態に係る発光素子を示す断面図である。
【図２】本発明の第２の実施の形態に係る発光素子を示す断面図である。
【図３】本発明の第３の実施の形態に係る発光素子を示す断面図である。
【図４】本発明の第４の実施の形態に係る発光素子を示す断面図である。
【図５】実施例１の電流電圧特性図である。
【図６】実施例２における２５℃での電流電圧特性図である。
【図７】実施例２における３００℃で５分間保持した後の電流電圧特性図である。
【図８】実施例２における６００℃で５分間保持した後の電流電圧特性図である。
【図９】実施例２における７００℃で５分間保持した後の電流電圧特性図である。
【図１０】実施例３における２５℃での電流電圧特性図である。
【図１１】実施例３における８００℃で５分間保持した後の電流電圧特性図である。
【図１２】実施例４における２５℃における電流電圧特性図である。
【図１３】実施例４における７００℃で５分間保持した後の電流電圧特性図である。
【図１４】実施例４における８００℃で５分間保持した後の電流電圧特性図である。
【図１５】実施例５における２５℃での電流電圧特性図である。
【図１６】実施例５における４００℃で５分間保持した後の電流電圧特性図である。
【図１７】実施例５における８００℃で５分間保持した後の電流電圧特性図である。
【図１８】比較例１における２５℃での電流電圧特性図である。
【図１９】比較例１における１００℃で１０分間保持した後の電流電圧特性図である。
【図２０】比較例１における２００℃で１０分間保持した後電流電圧特性図である。
【図２１】比較例２における２５℃での電流電圧特性図である。
【図２２】比較例２における１００℃で１０分間保持した後の電流電圧特性図である。
【図２３】比較例３における２５℃での電流電圧特性図である。
【図２４】比較例３における１００℃で３０秒間保持した後の電流電圧特性図である。
【図２５】比較例３における１００℃で５分間保持した後の電流電圧特性図である。
【図２６】比較例３における２００℃で３０秒間保持した後の電流電圧特性図である。
【図２７】比較例３における２００℃で５分間保持した後の電流電圧特性図である。
【符号の説明】
【００５２】
１  発光素子
２  基板
４  ｎ型β−ＡｌＧａＯ３クラッド層
５  活性層
６  ｐ型β−ＡｌＧａＯ３クラッド層
７  ｐ型β−Ｇａ２Ｏ３コンタクト層
８  透明電極
９  パッド電極
１０，１２  接合部
１１，１３  ワイヤ
２０  ｎ側電極
２１  Ｔｉ層
２２  Ａｕ層
２３  Ａｌ層
２４  Ｎｉ層
３０  プリント基板
３１  接着剤
４０  出射光
４１  発光光
【図１】
0004670034.tif 000002
【図２】
0004670034.tif 000003
【図３】
0004670034.tif 000004
【図４】
0004670034.tif 000005
【図５】
0004670034.tif 000006
【図６】
0004670034.tif 000007
【図７】
0004670034.tif 000008
【図８】
0004670034.tif 000009
【図９】
0004670034.tif 000010
【図１０】
0004670034.tif 000011
【図１１】
0004670034.tif 000012
【図１２】
0004670034.tif 000013
【図１３】
0004670034.tif 000014
【図１４】
0004670034.tif 000015
【図１５】
0004670034.tif 000016
【図１６】
0004670034.tif 000017
【図１７】
0004670034.tif 000018
【図１８】
0004670034.tif 000019
【図１９】
0004670034.tif 000020
【図２０】
0004670034.tif 000021
【図２１】
0004670034.tif 000022
【図２２】
0004670034.tif 000023
【図２３】
0004670034.tif 000024
【図２４】
0004670034.tif 000025
【図２５】
0004670034.tif 000026
【図２６】
0004670034.tif 000027
【図２７】
0004670034.tif 000028